МАСТИКА КРОВЕЛЬНАЯ ГИДРОИЗОЛЯЦИОННАЯ
WATERPROOF ROOF MASTIC

Изобретение относится к составу мастики на основе хлорсульфированного полиэтилена, предназначенного для изготовления безрулонного кровельного и гидроизоляционного покрытия с пониженной горючестью.
Известно, что благодаря отсутствию в хлорсульфированном полиэтилене ненасыщенных связей составы на его основе обладают высокими химически-, износо- и атмосферостойкими показателями. Недостатком этого полимера является его высокая стоимость. С другой стороны, основным недостатком готовых полимерных покрытий является их горючесть.
Известен состав с пониженной горючестью для кровельных покрытий, содержащий хлорсульфированный полиэтилен (ХСПЭ), битум, минеральный наполнитель, органический растворитель, отвердитель и дополнительно смесь поливинилхлорида с оксидом сурьмы (А.С. СССР №1650680, 1988). Недостатками композиции являются недостаточно высокие прочность, химическая стойкость и износостойкость.
Известна жидкая композиция для получения твердых покрытий различной толщины для полов и кровли с пониженной горючестью на основе хлосульфированного полиэтилена, включающая наполнитель, отвердитель - пероксидный инициатор и третичный амин, винилароматический растворитель и дополнительно фосфорсодержащий диметакрилат (Патент RU №2171269, 1999). Недостатком композиции является ее высокая себестоимость.
Наиболее близким к предлагаемому изобретению является состав мастики кровельной гидроизоляционной «Кровлелит», принятой за прототип (Технология гидроизоляционных материалов. - Под ред. И.А.Рыбьева. М.: Высшая школа, 1991). В состав мастики входят хлорсульфополиэтилен 16,5-18,5%, минеральный наполнитель 6,5-7,0%, пигмент, ароматический растворитель более 70% и отвердитель - третичный амин. Химическая стойкость мастики «Кровлелит» позволяет применять ее в кровельных покрытиях производственных цехов предприятий химической промышленности. Основными недостатками этой мастики являются горючесть получаемого мастичного покрытия и большое содержание растворителя, что ведет к увеличению себестоимости готового покрытия.
Целью изобретения является состав холодной кровельной и гидроизоляционной мастики, позволяющий получать кровельные и гидроизоляционные покрытия различной толщины с пониженной горючестью и высоким уровнем прочности, износостойкости и адгезии с одновременным удешевлением стоимости композиции.
Поставленная цель достигается тем, что в состав, включающий хлорсульфированный полиэтилен ХСПЭ-20И, модифицирующую добавку - перхлорвиниловую смолу ПСХ-ЛС, органический растворитель, минеральный наполнитель, пигмент и отвердитель, для уменьшения себестоимости мастики и мастичного покрытия и повышения адгезии дополнительно вводят нефтеполимерную смолу марки Б по ТУ 2451-089-05766801-99, а для уменьшения горючести - негорючий пластификатор хлорпарафин ХП-470 марки А по ТУ 6-01-16-90 и антипирен трехокись сурьмы при следующем соотношении компонентов, мас.%:
1. Хлорсульфированный полиэтилен ХСПЭ-20И
11,0-14,6
2. Смола перхлорвиниловая ПСХ-ЛС
4,0-6,3
3. Хлорпарафин ХП-470 марки А
3,4-5,1
4. Смола нефтеполимерная (НПС) марки «Б»
6,6-10,6
5. Пигмент
2,6-3,0
6. Минеральный наполнитель
7,4-9,0
7. Антипирен
2,0-2,5
8. Отвердитель
0,8-1,0
9. Органический растворитель
остальное
Указанная совокупность признаков позволяет получить готовое мастичное покрытие пониженной горючести, относящееся по классификации СНиП 21-01-97 к группе горючести Г1 (слабогорючие), по воспламеняемости к группе В1 (трудновоспламеняемые), по распространению пламени по поверхности РП1 (нераспростарняющие) и с улучшенными основными характеристиками в сравнении с прототипом.
В качестве органического растворителя используют ксилол, толуол или сольвент с добавлением 1% бутанола для уменьшения вязкости композиции. В качестве минерального наполнителя - мел марки ММС-2 или талькомагнезит марки ТМН. В качестве пигмента для получения черного цвета используют сажу марки П 803, для получения другого цвета - фталоцианиновые (синие или зеленые) или неорганические пигменты желаемого цвета. В качестве отвердителя используется 15%-ный раствор полиэтиленполиамина (ПЭПА) в бутаноле.
Мастика состоит из двух составов - основного и вулканизующего (отвердителя), которые смешиваются перед нанесением мастичного покрытия.
Для приготовления основного состава сначала готовят полимерный раствор: в растворитель загружают расчетное количество ХСПЭ-20И и смолы ПСХ-ЛС и оставляют для набухания на 1-2 суток, периодически помешивая. Растворитель берут в количестве 4/5 от расчетного. Затем раствор разогревают до температуры 80÷85°С при перемешивании до полного растворения полимеров. Параллельно готовят суспензию, загружая в растворитель (1/5 от расчетного) и перемешивая в смесителе оставшиеся компоненты - хлорпарафин, НПС марки Б, пигмент, минеральный наполнитель, антипирен. Затем суспензию и полимерный раствор объединяют и перемешивают до получения однородного состава.
Отвердитель готовится смешением 15 мас.% ПЭПА и 85 мас.% бутанола.
В таблице 1 приведены примеры приготовления составов мастики, в таблице 2 свойства полученных мастичных покрытий.
Таблица 1
Составы композиций мастики
Компоненты
Содержание, мас.%
Состав 1
Состав 2
Состав 3
1. Хлорсульфированный полиэтилен ХСПЭ-20И
14,6
13,0
11,0
2. Смола перхлорвиниловая ПСХ-ЛС
4,3
5,3
6,3
3. Хлорпарафин ХП-470 марки А
3,4
4,4
5,1
4. Смола нефтеполимерная (НПС) марки «Б»
6,6
8,6
10,6
5. Пигмент - сажа марки П 803
2,6
2,6
2,6
6. Минеральный наполнитель
7,4
8,3
9,0
7. Антипирен - трехокись сурьмы
2,5
2,0
2,0
8. Органический растворитель
57,6
54,9
52,6
9. Отвердитель
1,0
0,9
0,8
Таблица 2
Свойства мастичного покрытия
Свойства
Показатели для состава
Состав 1
Состав 2
Состав 3
прототип
Условная прочность, МПа (кгс/см<sup>2</sup>)
3,5
3,3
2,9
1,0-3,0
Относительное удлинение пленки при разрыве, %
580
530
490
не менее 300
Прочность сцепления с основанием, МПа, (кгс/см<sup>2</sup>)
0,33
0,36
0,39
0,3